(57)【特許請求の範囲】
【請求項１】
支持体および該支持体上に設けられた感光層を有する電子写真感光体において、
該電子写真感光体の表面層が、
アクリロイルオキシ基またはメタクリロイルオキシ基を有し、トリフェニルアミン骨格を有する正孔輸送性化合物と、
下記式（１）または下記式（２）で示される化合物と、の共重合物を含有することを特徴とする電子写真感光体。
【化１】
0006669400.tif 000027
（式（１）中、ｍ１は２であり、Ｘ１は炭素数２以上１８以下の直鎖状あるいは分岐状のアルカン、無置換もしくは炭素数１以上１２以下の直鎖状あるいは分岐状のアルキル基を有する炭素数６以上１２以下の環状あるいは多環状のアルカン、および無置換もしくは炭素数１以上１２以下の直鎖状あるいは分岐状のアルキル基を有する炭素数６以上１２以下のアレーンのいずれかから２個の水素原子を除いた２価の基である。ただし、Ｘ１中の炭素数は２以上１８以下である。）
【化２】
0006669400.tif 000028
（式（２）中、ｍ２およびｍ３は１であり、Ｙ１は酸素原子または硫黄原子である。
Ｘ２は炭素数１以上１５以下の直鎖状あるいは分岐状のアルカン、無置換もしくは炭素数１以上９以下の直鎖状あるいは分岐状のアルキル基を有する炭素数６以上１２以下の環状あるいは多環状のアルカン、および無置換もしくは炭素数１以上９以下の直鎖状あるいは分岐状のアルキル基を有する炭素数６以上１２以下のアレーンのいずれかから２個の水素原子を除いた２価の基である。
Ｘ３は炭素数１以上１５以下の直鎖状あるいは分岐状のアルカン、無置換もしくは炭素数１以上９以下の直鎖状あるいは分岐状のアルキル基を有する炭素数６以上１２以下の環状あるいは多環状のアルカン、および無置換もしくは炭素数１以上９以下の直鎖状あるいは分岐状のアルキル基を有する炭素数６以上１２以下のアレーンのいずれかから２個の水素原子を除いた２価の基である。
ただし、Ｘ２およびＸ３中の炭素数の合計は２以上１６以下である。）
【請求項２】
前記式（１）で示される化合物のＸ１が、炭素数２以上１８以下の直鎖状あるいは分岐状のアルカン、および無置換もしくは炭素数１以上１２以下の直鎖状あるいは分岐状のアルキル基を有する炭素数６以上１２以下の環状あるいは多環状のアルカンのいずれかから２個の水素原子を除いた２価の基であり、
前記式（２）で示される化合物のＸ２が、炭素数１以上１５以下の直鎖状あるいは分岐状のアルカン、および無置換もしくは炭素数１以上９以下の直鎖状あるいは分岐状のアルキル基を有する炭素数６以上１２以下の環状あるいは多環状のアルカンのいずれかから２個の水素原子を除いた２価の基であり、
前記式（２）で示される化合物のＸ３が、炭素数１以上１５以下の直鎖状あるいは分岐状のアルカン、および無置換もしくは炭素数１以上９以下の直鎖状あるいは分岐状のアルキル基を有する炭素数６以上１２以下の環状あるいは多環状のアルカンのいずれかから２個の水素原子を除いた２価の基である、請求項１に記載の電子写真感光体。
ただし、Ｘ１中の炭素数は２以上１８以下であり、Ｘ２およびＸ３中の炭素数の合計は２以上１６以下である。
【請求項３】
前記式（１）で示される化合物のＸ１が、炭素数２以上１８以下の直鎖状あるいは分岐状のアルカンから２個の水素原子を除いた２価の基であり、
前記式（２）で示される化合物のＸ２が、炭素数１以上１５以下の直鎖状あるいは分岐状のアルカンから２個の水素原子を除いた２価の基であり、
前記式（２）で示される化合物のＸ３が、炭素数１以上１５以下の直鎖状あるいは分岐状のアルカンから２個の水素原子を除いた２価の基である、請求項１または２に記載の電子写真感光体。
ただし、Ｘ２およびＸ３中の炭素数の合計は２以上１６以下である。
【請求項４】
前記式（１）で示される化合物のＸ１が、炭素数２以上６以下の直鎖状あるいは分岐状のアルカンから２個の水素原子を除いた２価の基であり、
前記式（２）で示される化合物のＸ２が、炭素数１以上３以下の直鎖状あるいは分岐状のアルカンから２個の水素原子を除いた２価の基であり、
前記式（２）で示される化合物のＸ３が、炭素数１以上３以下の直鎖状あるいは分岐状のアルカンから２個の水素原子を除いた２価の基である、請求項１から３のいずれか１項に記載の電子写真感光体。
ただし、Ｘ２およびＸ３中の炭素数の合計は２以上４以下である。
【請求項５】
前記トリフェニルアミン骨格を有する正孔輸送性化合物が、下記式（３）で示される化合物である、請求項１から４のいずれか１項に記載の電子写真感光体。
【化３】
0006669400.tif 000029
（式（３）中、Ｐ１は下記式（４）または下記式（５）で示される基である。ａは、２以上４以下の整数であり、ａ個のＰ１は同一であっても異なっていてもよい。Ｚは正孔輸送性基を示し、該ＺのＰ１との結合部位を水素原子に置き換えた水素付加物は、下記式（６）、または下記式（７）で示される化合物である。
【化４】
0006669400.tif 000030
【化５】
0006669400.tif 000031
【化６】
0006669400.tif 000032
（式（６）中、Ｒ４、Ｒ５およびＲ６は置換基として炭素数１以上６以下のアルキル基を有してもよいフェニル基を示す。また、Ｒ４、Ｒ５およびＲ６はそれぞれ同一であっても異なっていてもよい。）
【化７】
0006669400.tif 000033
（式（７）中、Ｒ７、Ｒ８、Ｒ９およびＲ１０は置換基として炭素数１以上６以下のアルキル基を有してもよいフェニル基を示す。また、Ｒ７、Ｒ８、Ｒ９およびＲ１０はそれぞれ同一であっても異なっていてもよい。））
【請求項６】
前記表面層中に含有される正孔輸送性化合物の含有質量をＭａ、前記式（１）または前記式（２）で示される化合物の含有質量をＭｂとしたとき、０．０５≦Ｍｂ／（Ｍａ＋Ｍｂ）≦０．５０である、請求項１から５のいずれか１項に記載の電子写真感光体。
【請求項７】
支持体および該支持体上に設けられた表面層を有する電子写真感光体を製造する電子写真感光体の製造方法であって、
該製造方法が、
アクリロイルオキシ基またはメタクリロイルオキシ基を有し、トリフェニルアミン骨格を有する正孔輸送性化合物と、下記式（１）または下記式（２）で示される化合物と、を含有する表面層用塗布液を調製する工程、および
該表面層用塗布液の塗膜を形成し、該塗膜を硬化させることによって表面層を形成する工程を有することを特徴とする電子写真感光体の製造方法。
【化８】
0006669400.tif 000034
（式（１）中、ｍ１は２であり、Ｘ１は炭素数２以上１８以下の直鎖状あるいは分岐状のアルカン、無置換もしくは炭素数１以上１２以下の直鎖状あるいは分岐状のアルキル基を有する炭素数６以上１２以下の環状あるいは多環状のアルカン、および無置換もしくは炭素数１以上１２以下の直鎖状あるいは分岐状のアルキル基を有する炭素数６以上１２以下のアレーンのいずれかから２個の水素原子を除いた２価の基である。ただし、Ｘ１中の炭素数は２以上１８以下である。）
【化９】
0006669400.tif 000035
（式（２）中、ｍ２およびｍ３は１であり、Ｙ１は酸素原子または硫黄原子である。
Ｘ２は炭素数１以上１５以下の直鎖状あるいは分岐状のアルカン、無置換もしくは炭素数１以上９以下の直鎖状あるいは分岐状のアルキル基を有する炭素数６以上１２以下の環状あるいは多環状のアルカン、および無置換もしくは炭素数１以上９以下の直鎖状あるいは分岐状のアルキル基を有する炭素数６以上１２以下のアレーンのいずれかから２個の水素原子を除いた２価の基である。
Ｘ３は炭素数１以上１５以下の直鎖状あるいは分岐状のアルカン、無置換もしくは炭素数１以上９以下の直鎖状あるいは分岐状のアルキル基を有する炭素数６以上１２以下の環状あるいは多環状のアルカン、および無置換もしくは炭素数１以上９以下の直鎖状あるいは分岐状のアルキル基を有する炭素数６以上１２以下のアレーンのいずれかから２個の水素原子を除いた２価の基である。
ただし、Ｘ２およびＸ３中の炭素数の合計は２以上１６以下である。）
【請求項８】
請求項１から６のいずれか１項に記載の電子写真感光体と、
該電子写真感光体を帯電する帯電手段、該電子写真感光体の表面に形成された静電潜像をトナーによって現像して該電子写真感光体の表面にトナー像を形成する現像手段、該トナー像を該電子写真感光体の表面から転写材に転写する転写手段、および該電子写真感光体の表面をクリーニングするクリーニング手段からなる群より選択される少なくとも１つの手段と、を一体に支持し、電子写真装置本体に着脱自在であることを特徴とするプロセスカートリッジ。
【請求項９】
請求項１から６のいずれか１項に記載の電子写真感光体、ならびに
該電子写真感光体を帯電する帯電手段、
該電子写真感光体の表面に露光光を照射して該電子写真感光体の表面に静電潜像を形成する露光手段、
該静電潜像をトナーによって現像して該電子写真感光体の表面にトナー像を形成する現像手段、および
該トナー像を該電子写真感光体の表面から転写材に転写する転写手段を有する電子写真装置。
【発明の詳細な説明】
【技術分野】
【０００１】
本発明は電子写真感光体、その製造方法、電子写真感光体を有するプロセスカートリッジおよび電子写真装置に関する。
【背景技術】
【０００２】
電子写真装置に搭載される電子写真感光体には、有機光導電性物質（電荷発生物質）を含有する有機電子写真感光体（以下、「電子写真感光体」という）があり、これまで幅広い検討がなされてきた。近年、電子写真感光体の長寿命化や繰り返し使用時の高画質化を目的として、電子写真感光体の機械的耐久性（耐摩耗性）の向上が求められており、現在までに多くの試みがなされている。
【０００３】
例えば、特許文献１および２には、連鎖重合性官能基を有する電荷輸送性化合物と、多官能アクリレートモノマーとの共重合物を表面層に含有する電子写真感光体が記載されている。これらの電子写真感光体は、多官能アクリレートモノマーを表面層に含有することで、優れた耐摩耗性を発現している。
【先行技術文献】
【特許文献】
【０００４】
【特許文献１】特開２００４−３０２４５０号公報
【特許文献２】特開２０１２−１４１５０号公報
【発明の概要】
【発明が解決しようとする課題】
【０００５】
しかしながら、本発明者らの検討の結果、多官能アクリレートモノマーを表面層に含有する電子写真感光体は、多官能アクリレートモノマーを表面層に含有していない電子写真感光体と比較すると、耐摩耗性が向上する一方で、電気特性は悪化した。
【０００６】
本発明の目的は、耐摩耗性に優れ、かつ良好な電気特性を有する電子写真感光体、ならびに、その製造方法を提供することにある。さらに本発明の目的は、該電子写真感光体を有するプロセスカートリッジおよび電子写真装置を提供することにある。
【課題を解決するための手段】
【０００７】
本発明は、支持体および該支持体上に設けられた感光層を有する電子写真感光体において、該電子写真感光体の表面層が、アクリロイルオキシ基またはメタクリロイルオキシ基を有し、トリフェニルアミン骨格を有する正孔輸送性化合物と、下記式（１）または下記式（２）で示される化合物と、の共重合物を含有することを特徴とする電子写真感光体に関する。
【化１】
0006669400.tif 000002
（式（１）中、ｍ１は２以上４以下の整数であり、Ｘ１は炭素数２以上１８以下の直鎖状あるいは分岐状のアルカン、無置換もしくは炭素数１以上１２以下の直鎖状あるいは分岐状のアルキル基を有する炭素数６以上１２以下の環状あるいは多環状のアルカン、および無置換もしくは炭素数１以上１２以下の直鎖状あるいは分岐状のアルキル基を有する炭素数６以上１２以下のアレーンのいずれかからｍ１個の水素原子を除いたｍ１価の基である。ただし、Ｘ１中の炭素数は２以上１８以下である。）
【化２】
0006669400.tif 000003
（式（２）中、ｍ２およびｍ３は１以上２以下の整数であり、Ｙ１は酸素原子または硫黄原子である。
Ｘ２は炭素数１以上１５以下の直鎖状あるいは分岐状のアルカン、無置換もしくは炭素数１以上９以下の直鎖状あるいは分岐状のアルキル基を有する炭素数６以上１２以下の環状あるいは多環状のアルカン、および無置換もしくは炭素数１以上９以下の直鎖状あるいは分岐状のアルキル基を有する炭素数６以上１２以下のアレーンのいずれかからｍ２＋１個の水素原子を除いたｍ２＋１価の基である。
Ｘ３は炭素数１以上１５以下の直鎖状あるいは分岐状のアルカン、無置換もしくは炭素数１以上９以下の直鎖状あるいは分岐状のアルキル基を有する炭素数６以上１２以下の環状あるいは多環状のアルカン、および無置換もしくは炭素数１以上９以下の直鎖状あるいは分岐状のアルキル基を有する炭素数６以上１２以下のアレーンのいずれかからｍ３＋１個の水素原子を除いたｍ３＋１価の基である。
ただし、Ｘ２およびＸ３中の炭素数の合計は２以上１６以下である。）
【０００８】
また、本発明は、支持体および該支持体上に設けられた表面層を有する電子写真感光体を製造する電子写真感光体の製造方法であって、
該製造方法が、
アクリロイルオキシ基またはメタクリロイルオキシ基を有し、トリフェニルアミン骨格を有する正孔輸送性化合物と、下記式（１）または下記式（２）で示される化合物と、を含有する表面層用塗布液を調製する工程、および
該表面層用塗布液の塗膜を形成し、該塗膜を硬化させることによって表面層を形成する工程を有することを特徴とする電子写真感光体の製造方法に関する。
【化３】
0006669400.tif 000004
（式（１）中、ｍ１は２以上４以下の整数であり、Ｘ１は炭素数２以上１８以下の直鎖状あるいは分岐状のアルカン、無置換もしくは炭素数１以上１２以下の直鎖状あるいは分岐状のアルキル基を有する炭素数６以上１２以下の環状あるいは多環状のアルカン、および無置換もしくは炭素数１以上１２以下の直鎖状あるいは分岐状のアルキル基を有する炭素数６以上１２以下のアレーンのいずれかからｍ１個の水素原子を除いたｍ１価の基である。ただし、Ｘ１中の炭素数は２以上１８以下である。）
【化４】
0006669400.tif 000005
（式（２）中、ｍ２およびｍ３は１以上２以下の整数であり、Ｙ１は酸素原子または硫黄原子である。
Ｘ２は炭素数１以上１５以下の直鎖状あるいは分岐状のアルカン、無置換もしくは炭素数１以上９以下の直鎖状あるいは分岐状のアルキル基を有する炭素数６以上１２以下の環状あるいは多環状のアルカン、および無置換もしくは炭素数１以上９以下の直鎖状あるいは分岐状のアルキル基を有する炭素数６以上１２以下のアレーンのいずれかからｍ２＋１個の水素原子を除いたｍ２＋１価の基である。
Ｘ３は炭素数１以上１５以下の直鎖状あるいは分岐状のアルカン、無置換もしくは炭素数１以上９以下の直鎖状あるいは分岐状のアルキル基を有する炭素数６以上１２以下の環状あるいは多環状のアルカン、および無置換もしくは炭素数１以上９以下の直鎖状あるいは分岐状のアルキル基を有する炭素数６以上１２以下のアレーンのいずれかからｍ３＋１個の水素原子を除いたｍ３＋１価の基である。
ただし、Ｘ２およびＸ３中の炭素数の合計は２以上１６以下である。）
【０００９】
また、本発明は、上記電子写真感光体と、該電子写真感光体を帯電する帯電手段、該電子写真感光体の表面に形成された静電潜像をトナーによって現像して該電子写真感光体の表面にトナー像を形成する現像手段、該トナー像を該電子写真感光体の表面から転写材に転写する転写手段、および該電子写真感光体の表面をクリーニングするクリーニング手段からなる群より選択される少なくとも１つの手段とを一体に支持し、電子写真装置本体に着脱自在であることを特徴とするプロセスカートリッジに関する。
【００１０】
また、本発明は、上記電子写真感光体、ならびに該電子写真感光体を帯電する帯電手段、該電子写真感光体の表面に露光光を照射して該電子写真感光体の表面に静電潜像を形成する露光手段、該静電潜像をトナーによって現像して該電子写真感光体の表面にトナー像を形成する現像手段、および該トナー像を該電子写真感光体の表面から転写材に転写する転写手段を有する電子写真装置に関する。
【発明の効果】
【００１１】
本発明によれば、耐摩耗性に優れ、かつ良好な電気特性を有する電子写真感光体、ならびに、その製造方法を提供することができる。また、本発明によれば、該電子写真感光体を有するプロセスカートリッジおよび電子写真装置を提供することができる。
【図面の簡単な説明】
【００１２】
【図１】電子写真感光体を有するプロセスカートリッジを備えた電子写真装置の概略構成の一例を示す図である。
【図２】電子写真感光体の層構成の一例を説明するための図である。
【図３】電子写真感光体の表面に凹形状部を形成するための圧接形状転写加工装置の例を示す図である。
【図４】実施例および比較例で用いたモールドを示す上面図および断面図である。（（ａ）上面図、（ｂ）Ｓ−Ｓ’断面図、（ｃ）Ｔ−Ｔ’断面図）
【発明を実施するための形態】
【００１３】
本発明の電子写真感光体は、支持体、および支持体上に設けられた感光層を有する。
この電子写真感光体が、
（Ａ）アクリロイルオキシ基またはメタクリロイルオキシ基を有し、トリフェニルアミン骨格を有する正孔輸送性化合物と、
（Ｂ）下記式（１）または下記式（２）で示される化合物と、
の共重合物を含有する表面層を有することを特徴とする。
【化５】
0006669400.tif 000006
式（１）中、ｍ１は２以上４以下の整数であり、Ｘ１は炭素数２以上１８以下の直鎖状あるいは分岐状のアルカン、無置換もしくは炭素数１以上１２以下の直鎖状あるいは分岐状のアルキル基を有する炭素数６以上１２以下の環状あるいは多環状のアルカン、および無置換もしくは炭素数１以上１２以下の直鎖状あるいは分岐状のアルキル基を有する炭素数６以上１２以下のアレーンのいずれかからｍ１個の水素原子を除いたｍ１価の基である。ただし、Ｘ１中の炭素数は２以上１８以下である。
【化６】
0006669400.tif 000007
式（２）中、ｍ２およびｍ３は１以上２以下の整数であり、Ｙ１は酸素原子または硫黄原子である。
Ｘ２は炭素数１以上１５以下の直鎖状あるいは分岐状のアルカン、無置換もしくは炭素数１以上９以下の直鎖状あるいは分岐状のアルキル基を有する炭素数６以上１２以下の環状あるいは多環状のアルカン、および無置換もしくは炭素数１以上９以下の直鎖状あるいは分岐状のアルキル基を有する炭素数６以上１２以下のアレーンのいずれかからｍ２＋１個の水素原子を除いたｍ２＋１価の基である。
Ｘ３は炭素数１以上１５以下の直鎖状あるいは分岐状のアルカン、無置換もしくは炭素数１以上９以下の直鎖状あるいは分岐状のアルキル基を有する炭素数６以上１２以下の環状あるいは多環状のアルカン、および無置換もしくは炭素数１以上９以下の直鎖状あるいは分岐状のアルキル基を有する炭素数６以上１２以下のアレーンのいずれかからｍ３＋１個の水素原子を除いたｍ３＋１価の基である。
ただし、Ｘ２およびＸ３中の炭素数の合計は２以上１６以下である。
【００１４】
本発明者らは、上記特徴を有することにより、本発明の効果が発現する理由を、以下のように推測している。
アクリロイルオキシ基またはメタクリロイルオキシ基を有し、トリフェニルアミン骨格を有する正孔輸送性化合物と、多官能の連鎖重合性官能基を有する化合物と、の共重合物は緻密な３次元架橋構造を形成する。そのため、このような共重合物を含有する表面層を有する電子写真感光体は、優れた耐摩耗性を発現する。本発明において連鎖重合性官能基とは、連鎖重合が可能な官能基を意味し、連鎖重合とは、高分子化合物の生成反応を大きく連鎖重合と逐次重合とに分けた場合の、前者の重合反応形態を指す。ビニル基を有する構造などが連鎖重合性官能基であり、具体的には、ビニル基、アクリロイルオキシ基、メタクリロイルオキシ基、カルボン酸ビニル基、スチリル基などが挙げられる。前記式（１）または前記式（２）で示される化合物は２以上４以下のカルボン酸ビニル基を有しているため、本発明の電子写真感光体は優れた耐摩耗性を発現する。
【００１５】
また、電子写真感光体が良好な電気特性を有するためには、共重合物内のトリフェニルアミン骨格間で正孔輸送が円滑におこることが求められる。
上述の多官能の連鎖重合性官能基を有する化合物が多官能アクリレートモノマーである場合、多官能アクリレートモノマー同士でも重合反応が進行し、多官能アクリレートモノマー同士の重合物が生成する。この重合物がトリフェニルアミン骨格間での正孔輸送を阻害してしまうため、電気特性が悪化すると考えられる。
【００１６】
一方で、前記式（１）または前記式（２）で示される化合物は、上述のようにカルボン酸ビニル基を有している。一般的に、カルボン酸ビニル基を有する化合物と、アクリロイルオキシ基またはメタクリロイルオキシ基を有する化合物と、を共重合させる場合、カルボン酸ビニル基を有する化合物同士での重合反応は進行しにくいことが知られている。
したがって、前記式（１）または前記式（２）で示される化合物同士の重合物がほとんど生成せず、トリフェニルアミン骨格間での正孔輸送が阻害されないため、本発明の電子写真感光体は良好な電気特性を発現すると考えられる。
【００１７】
式（１）で示される化合物のｍ１は２以上４以下の整数である。ｍ１が１であると、共重合物が緻密な３次元架橋構造を形成することができず、耐摩耗性が低下する。ｍ１が５以上であると、急激な硬化収縮などによる電子写真感光体表面のシワが発生し、正常な画像が得られなくなる。好ましくは、ｍ１は２であり、より良好な電気特性が得られる。
【００１８】
Ｘ１は炭素数２以上１８以下の直鎖状あるいは分岐状のアルカン、無置換もしくは炭素数１以上１２以下の直鎖状あるいは分岐状のアルキル基を有する炭素数６以上１２以下の環状あるいは多環状のアルカン、および無置換もしくは炭素数１以上１２以下の直鎖状あるいは分岐状のアルキル基を有する炭素数６以上１２以下のアレーンのいずれかからｍ１個の水素原子を除いたｍ１価の基である。ただし、Ｘ１中の炭素数は２以上１８以下である。Ｘ１中の炭素数が１９以上であると、化合物自体がかさ高くなり、トリフェニルアミン骨格間での正孔輸送を阻害するため、電気特性が悪化する。
【００１９】
好ましくは、Ｘ１は炭素数２以上１８以下の直鎖状あるいは分岐状のアルカン、および無置換もしくは炭素数１以上１２以下の直鎖状あるいは分岐状のアルキル基を有する炭素数６以上１２以下の環状あるいは多環状のアルカンのいずれかからｍ１個の水素原子を除いたｍ１価の基である。また、より好ましくは、Ｘ１は炭素数２以上１８以下の直鎖状あるいは分岐状のアルカンからｍ１個の水素原子を除いたｍ１価の基であり、さらに好ましくは、Ｘ１は炭素数２以上６以下の直鎖状あるいは分岐状のアルカンからｍ１個の水素原子を除いたｍ１価の基である。Ｘ１が上記構造をとることで、より良好な電気特性が得られる。
【００２０】
式（２）で示される化合物のｍ２およびｍ３は１以上２以下の整数である。ｍ２およびｍ３が３以上であると、急激な硬化収縮などによる電子写真感光体表面のシワが発生し、正常な画像が得られなくなる。好ましくは、ｍ２およびｍ３は１であり、より良好な電気特性が得られる。
【００２１】
Ｘ２は炭素数１以上１５以下の直鎖状あるいは分岐状のアルカン、無置換もしくは炭素数１以上９以下の直鎖状あるいは分岐状のアルキル基を有する炭素数６以上１２以下の環状あるいは多環状のアルカン、および無置換もしくは炭素数１以上９以下の直鎖状あるいは分岐状のアルキル基を有する炭素数６以上１２以下のアレーンのいずれかからｍ２＋１個の水素原子を除いたｍ２＋１価の基であり、Ｘ３は炭素数１以上１５以下の直鎖状あるいは分岐状のアルカン、無置換もしくは炭素数１以上９以下の直鎖状あるいは分岐状のアルキル基を有する炭素数６以上１２以下の環状あるいは多環状のアルカン、および無置換もしくは炭素数１以上９以下の直鎖状あるいは分岐状のアルキル基を有する炭素数６以上１２以下のアレーンのいずれかからｍ３＋１個の水素原子を除いたｍ３＋１価の基である。ただし、Ｘ２およびＸ３中の炭素数の合計は２以上１６以下である。Ｘ２およびＸ３中の炭素数の合計が１７以上であると、化合物自体がかさ高くなり、トリフェニルアミン骨格間での正孔輸送を阻害するため、電気特性が悪化する。
【００２２】
好ましくは、Ｘ２は炭素数１以上１５以下の直鎖状あるいは分岐状のアルカン、および無置換もしくは炭素数１以上９以下の直鎖状あるいは分岐状のアルキル基を有する炭素数６以上１２以下の環状あるいは多環状のアルカンのいずれかからｍ２＋１個の水素原子を除いたｍ２＋１価の基であり、Ｘ３は炭素数１以上１５以下の直鎖状あるいは分岐状のアルカン、および無置換もしくは炭素数１以上９以下の直鎖状あるいは分岐状のアルキル基を有する炭素数６以上１２以下の環状あるいは多環状のアルカンのいずれかからｍ３＋１個の水素原子を除いたｍ３＋１価の基である。より好ましくは、Ｘ２は炭素数１以上１５以下の直鎖状あるいは分岐状のアルカンからｍ２＋１個の水素原子を除いたｍ２＋１価の基であり、Ｘ３は炭素数１以上１５以下の直鎖状あるいは分岐状のアルカンからｍ３＋１個の水素原子を除いたｍ３＋１価の基である。さらに好ましくは、Ｘ２は炭素数１以上３以下の直鎖状あるいは分岐状のアルカンからｍ２＋１個の水素原子を除いたｍ２＋１価の基であり、Ｘ３は炭素数１以上３以下の直鎖状あるいは分岐状のアルカンからｍ３＋１個の水素原子を除いたｍ３＋１価の基であり、Ｘ２およびＸ３中の炭素数の合計は２以上４以下である。Ｘ２およびＸ３が上記構造をとることで、より良好な電気特性が得られる。
【００２３】
前記式（１）または前記式（２）で示される化合物は、例えば、下記文献に記載されている合成方法を用いて合成することができる。
・特開２００２−３２２１２５号公報
・特開平６−１３５８９２号公報
【００２４】
以下に、前記式（１）または前記式（２）で示される化合物の具体例（例示化合物）を挙げるが、本発明はこれらに限定されるわけではない。
【化７】
0006669400.tif 000008
【００２５】
【化８】
0006669400.tif 000009
【００２６】
【化９】
0006669400.tif 000010
【００２７】
前記アクリロイルオキシ基またはメタクリロイルオキシ基を有し、トリフェニルアミン骨格を有する正孔輸送性化合物は、下記式（３）で示される化合物であることが好ましい。
【化１０】
0006669400.tif 000011
（式（３）中、Ｐ１は下記式（４）または下記式（５）で示される基である。ａは、２以上４以下の整数であり、ａ個のＰ１は同一であっても異なっていてもよい。Ｚは正孔輸送性基を示し、該ＺのＰ１との結合部位を水素原子に置き換えた水素付加物は、下記式（６）、または下記式（７）で示される化合物である。
【化１１】
0006669400.tif 000012
【化１２】
0006669400.tif 000013
【化１３】
0006669400.tif 000014
（式（６）中、Ｒ４、Ｒ５およびＲ６は置換基として炭素数１以上６以下のアルキル基を有してもよいフェニル基を示す。また、Ｒ４、Ｒ５およびＲ６はそれぞれ同一であっても異なっていてもよい。）
【化１４】
0006669400.tif 000015
（式（７）中、Ｒ７、Ｒ８、Ｒ９およびＲ１０は置換基として炭素数１以上６以下のアルキル基を有してもよいフェニル基を示す。また、Ｒ７、Ｒ８、Ｒ９およびＲ１０はそれぞれ同一であっても異なっていてもよい。））
【００２８】
前記式（３）で示される化合物を用いた場合、表面層が良好な硬化状態となるため、より良好な耐摩耗性および電気特性が得られる。具体的には、式（３）中のａが１である場合、緻密な３次元架橋構造が形成されにくい硬化状態となり、ａが５以上である場合、硬化収縮などによる表面層内部の歪みが発生しやすい硬化状態となる。
【００２９】
表面層中に含有される正孔輸送性化合物の含有質量をＭａ、前記式（１）または前記式（２）で示される化合物の含有質量をＭｂとしたとき、０．０５≦Ｍｂ／（Ｍａ＋Ｍｂ）≦０．５０であることが好ましい。この範囲内であると、より耐久性に優れ、かつ良好な電気特性を有する電子写真感光体が得られる。
【００３０】
表面層は、アクリロイルオキシ基またはメタクリロイルオキシ基を有し、トリフェニルアミン骨格を有する正孔輸送性化合物と、前記式（１）または前記式（２）で示される化合物との共重合物を含有する表面層用塗布液の塗膜を形成して、この塗膜を硬化させることによって形成することができる。
【００３１】
また、表面層には、各種添加剤を添加することができる。添加剤としては、例えば、酸化防止剤や紫外線吸収剤などの劣化防止剤、ポリテトラフルオロエチレン（ＰＴＦＥ）粒子やフッ化カーボンなどの潤滑剤が用いることができる。また、重合反応開始剤や重合反応停止剤などの重合制御剤、シロキサン変性アクリル化合物やシリコーンオイルなどのレベリング剤、界面活性剤なども用いることができる。シロキサン変性アクリル化合物とは、アクリル重合体に側鎖としてシロキサンが導入された化合物であり、例えばアクリル系単量体とアクリル基を有するシロキサンとを共重合させることにより得られる。
【００３２】
表面層の膜厚は０．１μｍ以上１５μｍ以下であることが好ましい。さらには０．５μｍ以上１０μｍ以下であることがより好ましい。
【００３３】
表面層用塗布液の調製に用いる溶剤としては、表面層の下に設けられる層を溶解しない溶剤を使用することが好ましい。より好ましくは、メタノール、エタノール、プロパノール、イソプロパノール、１−ブタノール、２−ブタノール、１−メトキシ−２−プロパノールなどのアルコール系溶剤である。
【００３４】
表面層用塗布液の塗膜を硬化させる方法としては、熱、紫外線、または電子線によって硬化させる方法が挙げられる。表面層の強度、電子写真感光体の耐久性を維持するためには、紫外線または電子線を用いて硬化させることが好ましい。
【００３５】
電子線を用いて重合させると、非常に緻密（高密度）な硬化物（３次元架橋構造）が得られ、より高い耐久性を有する表面層が得られるため、好ましい。電子線を照射する場合、加速器としては、例えば、スキャニング型、エレクトロカーテン型、ブロードビーム型、パルス型、ラミナー型などが挙げられる。
【００３６】
電子線を用いる場合、電子線の加速電圧は、重合効率を損なわずに電子線による材料特性劣化を抑制できる観点から、１２０ｋＶ以下であることが好ましい。また、表面層用塗布液の塗膜の表面での電子線吸収線量は、１ｋＧｙ以上５０ｋＧｙ以下であることが好ましく、５ｋＧｙ以上１０ｋＧｙ以下であることがより好ましい。
【００３７】
また、電子線を用いて上記塗膜を硬化（重合）させる場合、酸素による重合阻害作用を抑制する目的で、不活性ガス雰囲気で電子線を照射した後、不活性ガス雰囲気で加熱することが好ましい。不活性ガスとしては、例えば、窒素、アルゴン、ヘリウムが挙げられる。
【００３８】
また、紫外線または電子線の照射後に、電子写真感光体を１００℃以上１７０℃以下に加熱することが好ましい。こうすることで、更に高い耐久性を有し、画像不良を抑制する表面層が得られる。
【００３９】
次に、本発明の電子写真感光体の全体的な構成について説明する。また、該電子写真感光体の各構成を説明すると共に、その製造方法についても説明する。
【００４０】
［電子写真感光体］
本発明の電子写真感光体は、支持体、および支持体上に設けられた感光層を有する。感光層としては、電荷発生物質および電荷輸送物質をともに含有する単層型感光層、電荷発生物質を含有する電荷発生層と電荷輸送物質を含有する電荷輸送層とに分離した積層型感光層が挙げられる。本発明においては、積層型感光層が好ましい。
【００４１】
図２は、電子写真感光体の層構成の一例を示す図である。図２中、電子写真感光体は、支持体２１、下引き層２２、電荷発生層２３、電荷輸送層２４、および、保護層２５を有する。この場合、電荷発生層２３および電荷輸送層２４が感光層を構成し、保護層２５が表面層である。また、保護層を設けない場合は、電荷輸送層２４が表面層である。本発明においては、電荷輸送層上に設けられた保護層を表面層とすることが好ましい。
【００４２】
そして、表面層は、上述したように、アクリロイルオキシ基またはメタクリロイルオキシ基を有し、トリフェニルアミン骨格を有する正孔輸送性化合物と、前記式（１）または前記式（２）で示される化合物と、の共重合物を含有する。以下、保護層を有し、該保護層が表面層である電子写真感光体を例に、本発明の電子写真感光体をさらに説明する。
【００４３】
〔支持体〕
電子写真感光体に用いられる支持体としては、導電性を有するもの（導電性支持体）が好ましい。例えば、鉄、銅、金、銀、アルミニウム、亜鉛、チタン、鉛、ニッケル、スズ、アンチモン、インジウム、クロム、アルミニウム合金、ステンレス鋼などの金属または合金製の支持体が挙げられる。また、アルミニウム、アルミニウム合金、酸化インジウム−酸化スズ合金などを真空蒸着によって形成した被膜を有する金属製支持体や樹脂製支持体を用いることもできる。また、例えば、カーボンブラック、酸化スズ粒子、酸化チタン粒子、銀粒子などの導電性粒子を樹脂に含浸させて形成された支持体、導電性樹脂を含有する支持体を用いることもできる。支持体の形状としては、円筒状、ベルト状、シート状または板状などが挙げられるが、本発明においては円筒状が好ましい。
支持体の表面には、レーザー光の散乱による干渉縞の抑制を目的として、切削処理、粗面化処理、アルマイト処理などを施してもよい。
【００４４】
〔導電層〕
支持体と、感光層（電荷発生層）または下引き層との間には、レーザーなどの散乱による干渉縞の抑制や、支持体の傷の被覆を目的として、導電層を設けてもよい。
導電層は、導電性粒子を結着樹脂および溶剤とともに分散処理して得られる導電層用塗布液を塗布して塗膜を形成し、得られた塗膜を乾燥および／または硬化させることによって形成することができる。
【００４５】
導電層に用いられる導電性粒子としては、例えば、アセチレンブラックなどのカーボンブラック、アルミニウム、ニッケル、鉄、ニクロム、銅、亜鉛、銀などの金属の粒子や、酸化亜鉛、酸化チタン、酸化スズ、酸化アンチモン、酸化インジウム、酸化ビスマス、ＩＴＯ（Indium Tin Oxide）などの金属酸化物の粒子などが挙げられる。また、スズをドープした酸化インジウム、アンチモンやタンタルをドープした酸化スズを用いてもよい。
導電層に用いられる結着樹脂としては、例えば、スチレン、酢酸ビニル、塩化ビニル、アクリル酸エステル、メタクリル酸エステル、フッ化ビニリデン、トリフルオロエチレンなどのビニル化合物の重合体および共重合体、ポリビニルアルコール樹脂、ポリビニルアセタール樹脂、ポリカーボネート樹脂、ポリエステル樹脂、ポリスルホン樹脂、ポリフェニレンオキサイド樹脂、ポリウレタン樹脂、セルロース樹脂、フェノール樹脂、メラミン樹脂、ケイ素樹脂、エポキシ樹脂、イソシアネート樹脂が挙げられる。
導電層用塗布液の溶剤としては、エーテル系溶剤、アルコール系溶剤、ケトン系溶剤、芳香族炭化水素溶剤などが挙げられる。
【００４６】
導電層の膜厚は、０．１μｍ以上５０μｍ以下であることが好ましく、さらには０．５μｍ以上４０μｍ以下であることがより好ましく、さらには１μｍ以上３０μｍ以下であることがより好ましい。
【００４７】
〔下引き層〕
支持体または導電層と、感光層（電荷発生層）との間には、下引き層（中間層）を設けてもよい。
下引き層は、結着樹脂を溶剤に溶解させることによって得られる下引き層用塗布液を塗布して塗膜を形成し、得られた塗膜を乾燥させることによって形成することができる。
【００４８】
下引き層に用いられる結着樹脂としては、例えば、ポリビニルアルコール樹脂、ポリ−Ｎ−ビニルイミダゾール樹脂、ポリエチレンオキシド樹脂、エチルセルロース樹脂、エチレン−アクリル酸共重合体、カゼイン樹脂、ポリアミド樹脂、Ｎ−メトキシメチル化６ナイロン樹脂、共重合ナイロン樹脂、フェノール樹脂、ポリウレタン樹脂、エポキシ樹脂、アクリル樹脂、メラミン樹脂、ポリエステル樹脂が挙げられる。
下引き層には、さらに、金属酸化物粒子を含有させてもよい。金属酸化物粒子としては例えば、酸化チタン、酸化亜鉛、酸化スズ、酸化ジルコニウム、酸化アルミニウムを含有する粒子が挙げられる。また、金属酸化物粒子は、金属酸化物粒子の表面がシランカップリング剤などの表面処理剤で処理されている金属酸化物粒子であってもよい。
下引き層用塗布液に用いられる溶剤としては、アルコール系溶剤、スルホキシド系溶剤、ケトン系溶剤、エーテル系溶剤、エステル系溶剤、脂肪族ハロゲン化炭化水素系溶剤、芳香族化合物などの有機溶剤が挙げられる。
【００４９】
下引き層の膜厚は、０．０５μｍ以上３０μｍ以下であることが好ましく、１μｍ以上２５μｍ以下であることがより好ましい。下引き層には、さらに、有機樹脂微粒子、レベリング剤を含有させてもよい。
【００５０】
〔感光層〕
支持体、導電層または下引き層上には、感光層が設けられる。
積層型感光層である場合、電荷発生層は、電荷発生物質および結着樹脂を溶剤と混合し、分散処理して得られた電荷発生層用塗布液を塗布して塗膜を形成し、この塗膜を乾燥させることによって形成することができる。また、電荷発生層は、電荷発生物質の蒸着膜としてもよい。
【００５１】
電荷発生層に用いられる電荷発生物質としては、例えば、アゾ顔料、フタロシアニン顔料、インジゴ顔料、ペリレン顔料、多環キノン顔料、スクワリリウム色素、ピリリウム塩、チアピリリウム塩、トリフェニルメタン色素、キナクリドン顔料、アズレニウム塩顔料、シアニン染料、アントアントロン顔料、ピラントロン顔料、キサンテン色素、キノンイミン色素、スチリル色素などが挙げられる。電荷発生物質は１種のみ用いてもよく、２種以上用いてもよい。電荷発生物質の中でも、感度の観点から、フタロシアニン顔料やアゾ顔料が好ましく、特にはフタロシアニン顔料がより好ましい。
【００５２】
フタロシアニン顔料の中でも、特にオキシチタニウムフタロシアニンあるいはクロロガリウムフタロシアニン、ヒドロキシガリウムフタロシアニンが優れた電荷発生効率を示す。さらに、ヒドロキシガリウムフタロシアニンの中でも、感度の観点から、ＣｕＫα特性Ｘ線回折におけるブラッグ角２θの７．４°±０．３°および２８．２°±０．３°に強いピークを有する結晶形のヒドロキシガリウムフタロシアニン結晶がより好ましい。
【００５３】
電荷発生層に用いられる結着樹脂としては、例えば、スチレン、酢酸ビニル、塩化ビニル、アクリル酸エステル、メタクリル酸エステル、フッ化ビニリデン、トリフルオロエチレンなどのビニル化合物の重合体、ポリビニルアルコール樹脂、ポリビニルアセタール樹脂、ポリカーボネート樹脂、ポリエステル樹脂、ポリスルホン樹脂、ポリフェニレンオキサイド樹脂、ポリウレタン樹脂、セルロース樹脂、フェノール樹脂、メラミン樹脂、ケイ素樹脂、エポキシ樹脂が挙げられる。
電荷発生物質と結着樹脂との質量比（電荷発生物質：結着樹脂）は、１：０．３〜１：４の範囲であることが好ましい。
【００５４】
分散処理方法としては、例えば、ホモジナイザー、超音波分散、ボールミル、振動ボールミル、サンドミル、アトライター、ロールミルを用いる方法が挙げられる。
電荷発生層用塗布液に用いられる溶剤は、例えば、アルコール系溶剤、スルホキシド系溶剤、ケトン系溶剤、エーテル系溶剤、エステル系溶剤、脂肪族ハロゲン化炭化水素系溶剤、芳香族化合物が挙げられる。
【００５５】
電荷発生層の膜厚は、０．０１μｍ以上５μｍ以下であることが好ましく、０．１μｍ以上１μｍ以下であることがより好ましい。また、電荷発生層には、必要に応じて、種々の増感剤、酸化防止剤、紫外線吸収剤、可塑剤を添加することもできる。
【００５６】
次に、電荷輸送層について説明する。
電荷輸送層は、電荷発生層上に形成される。電荷輸送層は、電荷輸送物質および結着樹脂を溶剤に溶解させることによって得られる電荷輸送層用塗布液を塗布して塗膜を形成し、得られた塗膜を乾燥させることによって形成することができる。
【００５７】
電荷輸送層に用いられる結着樹脂としては、ポリビニルブチラール樹脂、ポリカーボネート樹脂、ポリエステル樹脂、フェノキシ樹脂、ポリ酢酸ビニル樹脂、アクリル樹脂、ポリアクリルアミド樹脂、ポリアミド樹脂、ポリビニルピリジン樹脂、セルロース樹脂、ウレタン樹脂、エポキシ樹脂が挙げられる。好ましくは、ポリカーボネート樹脂である。
電荷輸送層に用いられる電荷輸送物質としては、例えば、トリアリールアミン化合物、ヒドラゾン化合物、スチルベン化合物、ピラゾリン化合物、オキサゾール化合物、トリアリールメタン化合物、チアゾール化合物が挙げられる。電荷輸送物質は１種のみ用いてもよく、２種以上用いてもよい。
電荷輸送層における電荷輸送物質と結着樹脂との割合は、結着樹脂１質量部に対して電荷輸送物質が０．３質量部以上１０質量部以下であることが好ましい。
【００５８】
電荷輸送層用塗布液に用いられる溶剤としては、アルコール溶剤、スルホキシド溶剤、ケトン溶剤、エーテル溶剤、エステル溶剤、脂肪族ハロゲン化炭化水素溶剤、芳香族炭化水素溶剤などが挙げられる。
また、電荷輸送層のクラックを抑制する観点から、乾燥温度は６０℃以上１５０℃以下が好ましく、８０℃以上１２０℃以下がより好ましい。また、乾燥時間は１０分以上６０分以下が好ましい。
【００５９】
電荷輸送層の膜厚は５μｍ〜４０μｍであることが好ましく、特には１０μｍ〜３５μｍであることがより好ましい。また、電荷輸送層には、酸化防止剤、紫外線吸収剤、可塑剤、金属酸化物粒子、無機粒子を必要に応じて添加することもできる。また、フッ素原子含有樹脂粒子やシリコーン含有樹脂粒子などを含有させてもよい。
【００６０】
〔保護層〕
そして、表面層である保護層は、上述した表面層であって、つぎの工程を経て形成することができる。
工程（Ａ）：アクリロイルオキシ基またはメタクリロイルオキシ基を有し、トリフェニルアミン骨格を有する正孔輸送性化合物と、前記式（１）または前記式（２）で示される化合物と、を含有する表面層用塗布液を調製する工程。
工程（Ｂ）：電荷輸送層上に表面層用塗布液の塗膜を形成して、この塗膜を硬化させることによって表面層を形成する工程。
【００６１】
上記各層の塗布液を塗布する際には、例えば、浸漬塗布法、スプレー塗布法、リング塗布法、スピン塗布法、ローラー塗布法、マイヤーバー塗布法、ブレード塗布法といった塗布方法を用いることができる。
【００６２】
〔電子写真感光体の表面に凹形状部を形成する方法〕
電子写真感光体に接触させるクリーニングブレードの、電子写真感光体のクリーニング中における挙動をより安定化させる目的で、電子写真感光体の表面層に凹形状部または凸形状部を設けることがより好ましい。
上記凹形状部または凸形状部は、電子写真感光体の表面の全域に形成されていてもよいし、電子写真感光体の表面の一部分に形成されていてもよい。凹形状部または凸形状部が電子写真感光体の表面の一部分に形成されている場合は、少なくともクリーニングブレードとの接触領域の全域には凹形状部または凸形状部が形成されていることが好ましい。
凹形状部を形成する場合は、形成するべき凹形状部に対応した凸部を有するモールドを圧接し、形状転写を行うことにより、凹形状部を形成することができる。
【００６３】
図３に、電子写真感光体の表面に凹形状部を形成するための圧接形状転写加工装置の例を示す。
図３に示す圧接形状転写加工装置によれば、被加工物である電子写真感光体５１を回転させながら、その表面（周面）に連続的にモールド５２を接触させ、加圧することにより、電子写真感光体５１の表面に凹形状部や平坦部を形成することができる。
【００６４】
加圧部材５３の材質としては、例えば、金属、金属酸化物、プラスチック、ガラスなどが挙げられる。これらの中でも、機械的強度、寸法精度、耐久性の観点から、ステンレス鋼（ＳＵＳ）が好ましい。加圧部材５３は、その上面にモールド５２が設置される。また、下面側に設置される支持部材（不図示）および加圧システム（不図示）により、支持部材５４に支持された電子写真感光体５１の表面に、モールド５２を所定の圧力で接触させることができる。また、支持部材５４を加圧部材５３に対して所定の圧力で押し付けてもよいし、支持部材５４および加圧部材５３を互いに押し付けてもよい。
【００６５】
図３に示す例は、加圧部材５３を電子写真感光体５１の軸方向と垂直な方向に移動させることにより、電子写真感光体５１が従動または駆動回転しながら、その表面を連続的に加工する例である。さらに、加圧部材５３を固定し、支持部材５４を電子写真感光体５１の軸方向と垂直な方向に移動させることにより、または、支持部材５４および加圧部材５３の両者を移動させることにより、電子写真感光体５１の表面を連続的に加工することもできる。
なお、形状転写を効率的に行う観点から、モールド５２や電子写真感光体５１を加熱することが好ましい。
【００６６】
モールド５２としては、例えば、微細な表面加工がされた金属や樹脂フィルム、シリコンウエハーなどの表面にレジストによりパターニングをしたもの、微粒子が分散された樹脂フィルムや、微細な表面形状を有する樹脂フィルムに金属コーティングを施したものなどが挙げられる。
【００６７】
また、電子写真感光体５１に押し付けられる圧力を均一にする観点から、モールド５２と加圧部材５３との間に弾性体を設置することが好ましい。
【００６８】
〔プロセスカートリッジおよび電子写真装置の構成〕
本発明のプロセスカートリッジは、上記した電子写真感光体と、該電子写真感光体を帯電する帯電手段、該電子写真感光体の表面に形成された静電潜像をトナーによって現像して該電子写真感光体の表面にトナー像を形成する現像手段、該トナー像を該電子写真感光体の表面から転写材に転写する転写手段、および該電子写真感光体の表面をクリーニングするクリーニング手段からなる群より選択される少なくとも１つの手段と、を一体に支持し、電子写真装置本体に着脱自在である。
また、本発明の電子写真装置は、上記した電子写真感光体、ならびに該電子写真感光体を帯電する帯電手段、該電子写真感光体の表面に露光光を照射して該電子写真感光体の表面に静電潜像を形成する露光手段、該静電潜像をトナーによって現像して該電子写真感光体の表面にトナー像を形成する現像手段、および該トナー像を該電子写真感光体の表面から転写材に転写する転写手段を有する。
【００６９】
次に、図１に電子写真感光体を有するプロセスカートリッジを備えた電子写真装置の概略構成の一例を示す。
図１において、円筒状の電子写真感光体１は、軸２を中心として矢印方向に所定の周速度をもって回転駆動される。電子写真感光体１は、回転過程において、帯電手段（一次帯電手段）３により、その表面（周面）が正または負に帯電される。次いで、電子写真感光体１の表面には、露光手段（像露光手段）（不図示）から出力される露光光（像露光光）４が照射される。露光光４は、目的の画像情報の時系列電気デジタル画像信号に対応して強度変調される。露光手段としては、スリット露光やレーザービーム走査露光などが挙げられる。こうして電子写真感光体１の表面には、目的の画像情報に対応した静電潜像が形成される。
【００７０】
電子写真感光体１の表面に形成された静電潜像は、次いで、現像手段５内に収容されたトナーで現像（正規現像または反転現像）され、トナー像が形成される。電子写真感光体１の表面に形成されたトナー像は、転写手段６により転写材７に転写される。ここで、転写材７が紙である場合、給紙部（不図示）から電子写真感光体１の回転と同期して取り出されて、電子写真感光体１と転写手段６との間に給送される。また、転写手段６には、バイアス電源（不図示）からトナーの保有電荷とは逆極性のバイアス電圧が印加される。また、転写手段は、一次転写部材、中間転写体および二次転写部材を有する中間転写方式の転写手段であってもよい。
【００７１】
トナー像が転写された転写材７は、電子写真感光体１の表面から分離され、定着手段８へ搬送されて、トナー像の定着処理を受けることにより、画像形成物（プリント、コピー）として電子写真装置外へプリントアウトされる。
【００７２】
トナー像転写後の電子写真感光体１の表面は、クリーニング手段９によってクリーニングされ、転写残トナーなどの付着物が除去される。転写残トナーは、現像手段などで回収することもできる。さらに、必要に応じて、電子写真感光体１の表面は、前露光手段（不図示）からの前露光光１０の照射により除電処理された後、繰り返し画像形成に使用される。なお、帯電手段３が帯電ローラーなどを用いた接触帯電手段である場合は、前露光手段は必ずしも必要ではない。
【００７３】
本発明のプロセスカートリッジは、上記の電子写真感光体１、帯電手段３、現像手段５、転写手段６およびクリーニング手段９などの構成要素のうち、該電子写真感光体１を含む複数の要素を選択して容器に納めてプロセスカートリッジとして一体に支持する。このプロセスカートリッジを複写機やレーザービームプリンターなどの電子写真装置本体に対して着脱自在に構成してもよい。図１では、電子写真感光体１と、帯電手段３、現像手段５およびクリーニング手段９とを一体に支持してカートリッジ化する。そして、電子写真装置本体のレールのなどの案内手段１２を用いて電子写真装置本体に着脱自在なプロセスカートリッジ１１としている。
【実施例】
【００７４】
以下に、具体的な実施例を挙げて本発明をより詳細に説明する。なお、実施例中の「部」は「質量部」を意味する。
【００７５】
（実施例１）
直径３０ｍｍ、長さ３５７．５ｍｍ、肉厚１ｍｍのアルミニウムシリンダーを支持体（円筒状の導電性支持体）とした。
次に、酸化亜鉛粒子（比表面積：１９ｍ２／ｇ、粉体抵抗：４．７×１０６Ω・ｃｍ）１００部をトルエン５００部と撹拌混合し、これにシランカップリング剤０．８部を添加し、６時間攪拌した。その後、トルエンを減圧留去して、１３０℃で６時間加熱乾燥し、表面処理された酸化亜鉛粒子を得た。シランカップリング剤としては、信越化学工業（株）製のＫＢＭ−６０２（化合物名：Ｎ−２−（アミノエチル）−３−アミノプロピルメチルジメトキシシラン）を用いた。
【００７６】
次に、ポリオール樹脂としてポリビニルブチラール樹脂（重量平均分子量：４００００、商品名：ＢＭ−１、積水化学工業（株）製）１５部およびブロック化イソシアネート（商品名：スミジュール３１７５、住化コベストロウレタン（株）（旧：住化バイエルウレタン（株））製）１５部をメチルエチルケトン７３．５部と１−ブタノール７３．５部の混合溶液に溶解させた。この溶液に上記表面処理された酸化亜鉛粒子８０．８部、および２，３，４−トリヒドロキシベンゾフェノン（東京化成工業（株）製）０．８部を加え、これを直径０．８ｍｍのガラスビーズを用いたサンドミル装置で２３±３℃雰囲気下で３時間分散した。分散後、シリコーンオイル（商品名：ＳＨ２８ＰＡ、東レダウコーニング（株）製）０．０１部、および架橋ポリメタクリル酸メチル（ＰＭＭＡ）粒子（商品名：ＴＥＣＨＰＯＬＹＭＥＲ  ＳＳＸ−１０３、積水化成品工業（株）製、平均一次粒径３μｍ）を５．６部加えて攪拌し、下引き層用塗布液を調製した。
この下引き層用塗布液を上記アルミニウムシリンダー上に浸漬塗布して塗膜を形成し、得られた塗膜を４０分間１６０℃で乾燥させて、膜厚が１８μｍの下引き層を形成した。
【００７７】
次に、ＣｕＫα特性Ｘ線回折のブラッグ角２θ±０．２°の７．４°および２８．２°に強いピークを有する結晶形のヒドロキシガリウムフタロシアニン結晶を用意した。このヒドロキシガリウムフタロシアニン結晶２０部、下記式（Ａ）で示される化合物０．２部、ポリビニルブチラール樹脂（商品名：エスレックＢＸ−１、積水化学工業（株）製）１０部およびシクロヘキサノン６００部を、直径１ｍｍガラスビーズを用いたサンドミル装置で４時間分散した。その後、酢酸エチル７００部を加えて電荷発生層用塗布液を調製した。この電荷発生層用塗布液を下引き層上に浸漬塗布して塗膜を形成し、得られた塗膜を温度８０℃のオーブンで１５分間加熱乾燥することにより、膜厚が０．１７μｍの電荷発生層を形成した。
【化１５】
0006669400.tif 000016
【００７８】
次に、下記式（Ｂ）で示される化合物（電荷輸送物質）３０部、下記式（Ｃ）で示される化合物（電荷輸送物質）６０部、下記式（Ｄ）で示される化合物１０部、ポリカーボネート樹脂（商品名：ユーピロンＺ４００、三菱エンジニアリングプラスチックス（株）製、ビスフェノールＺ型）１００部、下記式（Ｅ）で示される構造単位を有するポリカーボネート（粘度平均分子量Ｍｖ：２００００）０．０２部を、混合キシレン６００部およびジメトキシメタン２００部の溶剤に溶解させることによって、電荷輸送層用塗布液を調製した。この電荷輸送層用塗布液を電荷発生層上に浸漬塗布して塗膜を形成し、得られた塗膜を３０分間１００℃で乾燥させることによって、膜厚１８μｍの電荷輸送層を形成した。
【化１６】
0006669400.tif 000017
（式（Ｅ）中、０．９５および０．０５は２つの構造単位のモル比（共重合比）である。）
【００７９】
次に、上記例示化合物（Ｎｏ．２）２１部、下記式（Ｆ）で示される正孔輸送性化合物４９部、ポリテトラフルオロエチレン粒子（ルブロンＬ−２、ダイキン工業（株）製）３０部、フッ素含有樹脂（商品名：ＧＦ３００、東亜合成（株）製）０．９部、１−プロパノール１００部、１，１，２，２，３，３，４−ヘプタフルオロシクロペンタン（商品名：ゼオローラＨ、日本ゼオン（株）製）１００部を混合した後、超高速分散機でこの溶液を分散処理した。その後ポリフロンフィルター（商品名：ＰＦ−０６０、アドバンテック東洋（株）製）でこの溶液を濾過することによって、表面層用塗布液を調製した。
【化１７】
0006669400.tif 000018
【００８０】
この表面層用塗布液を電荷輸送層上に浸漬塗布して塗膜を形成し、得られた塗膜を５分間５０℃で乾燥させた。その後、窒素雰囲気下にて、加速電圧７０ｋＶ、ビーム電流５．０ｍＡの条件で支持体（被照射体）を２００ｒｐｍの速度で回転させながら、１．６秒間電子線を塗膜に照射した。なお、このときの電子線の吸収線量を測定したところ、１５ｋＧｙであった。その後、窒素雰囲気下にて、塗膜の温度が２５℃から１４０℃になるまで１５秒かけて昇温させ、塗膜の加熱を行った。電子線照射から、その後の加熱処理までの酸素濃度は１６ｐｐｍ以下であった。次に、大気中において、塗膜の温度が２５℃になるまで自然冷却した後、１５分間１０５℃で加熱処理を行い、膜厚５μｍの表面層（保護層）を形成した。
このようにして、保護層を有する凹部形成前の電子写真感光体を作製した。
【００８１】
次に、圧接形状転写加工装置に型部材（モールド）を設置し、作製した凹部形成前の電子写真感光体に対して表面加工を行った。
具体的には、概ね図３に示す構成の圧接形状転写加工装置に、図４に示すモールドを設置し、作製した凹形状部形成前の電子写真感光体に対して表面加工を行った。図４は、実施例および比較例で用いたモールドを示す図であり、図４（ａ）はモールドの概略を示す上面図、図４（ｂ）はモールドの凸部の電子写真感光体の軸方向の概略断面図（図４（ａ）のＳ−Ｓ’断面の断面図）、図４（ｃ）はモールドの凸部の電子写真感光体の周方向の断面図（図４（ａ）のＴ−Ｔ’断面の断面図）である。図４に示されるモールドは、最大幅（モールド上の凸部を上から見たときの電子写真感光体の軸方向の最大幅のこと）Ｘ：５０μｍ、最大長さ（モールド上の凸部を上から見たときの電子写真感光体の周方向の最大長さのこと）Ｙ：７５μｍ、面積率５６％、高さＨ：４μｍの凸形状である。なお、面積率とは、モールドを上から見たときに表面全体に占める凸部の面積の比率である。加工時には、電子写真感光体の表面の温度が１２０℃になるように電子写真感光体およびモールドの温度を制御し、７．０ＭＰａの圧力で電子写真感光体と加圧部材をモールドに押し付けながら、電子写真感光体を周方向に回転させて、電子写真感光体の表面層（周面）の全面に凹形状部を形成した。このようにして、電子写真感光体を製造した。
【００８２】
得られた電子写真感光体の表面を、レーザー顕微鏡（（株）キーエンス製、商品名：Ｘ−１００）で５０倍レンズにより拡大観察し、電子写真感光体の表面に設けられた凹形状部の観察を行った。観察時には、電子写真感光体の長手方向（軸方向）に傾きが無いように、また、周方向については、電子写真感光体の円弧の頂点にピントが合うように、調整を行った。拡大観察を行った画像を画像連結アプリケーションによって連結して一辺５００μｍの正方形領域を得た。そして、得られた結果については、付属の画像解析ソフトにより、画像処理高さデータを選択し、フィルタタイプメディアンでフィルタ処理を行った。
【００８３】
上記観察の結果、凹形状部の深さは２μｍ、開口部の軸方向の幅は５０μｍ、開口部の周方向の長さは７５μｍ、面積は１４００００μｍ２であった。なお、面積とは、電子写真感光体の表面を上から見たときの凹形状部の面積であり、凹形状部の開口部の面積を意味する。
【００８４】
得られた電子写真感光体を、評価装置であるキヤノン（株）製の電子写真装置（複写機）（商品名：ｉＲ−ＡＤＶ  Ｃ５０５１）の改造機のシアンステーションに装着し、２３℃５０％ＲＨの環境で、暗部電位−７００Ｖ、明部電位−２００Ｖに設定して、１０万枚の通紙耐久試験を行い、通紙後の電子写真感光体表面の摩耗量（μｍ）を確認した。本発明において、摩耗量が３０μｍ未満は電子写真感光体の耐摩耗性が向上したと判断した。
【００８５】
別途、同条件で１０００枚連続の画像形成を行ない、電子写真感光体の電位変動を調べた。像露光部ＶＬの「１０００枚後の電位−初期の電位」の値をΔＶＬとして、算出した。本発明において、ΔＶＬが２０Ｖ未満は電子写真感光体の電気特性に問題がないと判断した。
【００８６】
（実施例２）
上記式（Ｆ）で示される正孔輸送性化合物を下記式（Ｇ）で示される正孔輸送性化合物に変更した以外は、実施例１と同様にして電子写真感光体を製造し、評価を行った。
【化１８】
0006669400.tif 000019
【００８７】
（実施例３）
上記式（Ｆ）で示される正孔輸送性化合物を下記式（Ｈ）で示される正孔輸送性化合物に変更した以外は、実施例１と同様にして電子写真感光体を製造し、評価を行った。
【化１９】
0006669400.tif 000020
【００８８】
（実施例４〜１１）
例示化合物（Ｎｏ．２）を、それぞれ順に例示化合物（Ｎｏ．３５）、（Ｎｏ．３）、（Ｎｏ．５）、（Ｎｏ．１５）、（Ｎｏ．２１）、（Ｎｏ．２４）、（Ｎｏ．４５）、（Ｎｏ．１３）に変更した以外は、実施例２と同様にして電子写真感光体を製造し、評価を行った。
【００８９】
（実施例１２）
実施例１の表面層塗布液において、例示化合物（Ｎｏ．２）２１部を例示化合物（Ｎｏ．１３）３５部に変更し、上記式（Ｆ）で示される正孔輸送性化合物４９部を下記式（Ｉ）で示される正孔輸送性化合物３５部に変更した以外は、実施例１と同様にして電子写真感光体を製造し、評価を行った。
【化２０】
0006669400.tif 000021
【００９０】
（実施例１３）
実施例２の表面層塗布液において、例示化合物（Ｎｏ．２）を３．５部に変更し、上記式（Ｇ）で示される正孔輸送性化合物を６６．５部に変更した以外は、実施例２と同様にして電子写真感光体を製造し、評価を行った。
【００９１】
（実施例１４）
実施例２の表面層塗布液において、例示化合物（Ｎｏ．２）を２部に変更し、上記式（Ｇ）で示される正孔輸送性化合物を６８部に変更した以外は、実施例２と同様にして電子写真感光体を製造し、評価を行った。
【００９２】
（実施例１５）
実施例２の表面層塗布液において、例示化合物（Ｎｏ．２）を４２部に変更し、上記式（Ｇ）で示される正孔輸送性化合物を２８部に変更した以外は、実施例２と同様にして電子写真感光体を製造し、評価を行った。
【００９３】
（比較例１）
実施例１の表面層塗布液において、例示化合物（Ｎｏ．２）を使用せず、上記式（Ｆ）で示される正孔輸送性化合物を７０部に変更した以外は、実施例１と同様にして電子写真感光体を製造し、評価を行った。
【００９４】
（比較例２）
実施例１の表面層塗布液において、例示化合物（Ｎｏ．２）を下記式（Ｃ−１）で示される化合物に変更した以外は、実施例１と同様にして電子写真感光体を製造し、評価を行った。
【化２１】
0006669400.tif 000022
【００９５】
（比較例３）
実施例１の表面層塗布液において、例示化合物（Ｎｏ．２）を下記式（Ｃ−２）で示される化合物に変更した以外は、実施例１と同様にして電子写真感光体を製造し、評価を行った。
【化２２】
0006669400.tif 000023
【００９６】
（比較例４）
実施例１２の表面層塗布液において、例示化合物（Ｎｏ．１３）を下記式（Ｃ−３）で示される化合物に変更した以外は、実施例１２と同様にして電子写真感光体を製造し、評価を行った。
【化２３】
0006669400.tif 000024
【００９７】
（比較例５）
実施例１の表面層塗布液において、例示化合物（Ｎｏ．２）を下記式（Ｃ−４）で示される化合物に変更した以外は、実施例１と同様にして電子写真感光体を製造し、評価を行った。
【化２４】
0006669400.tif 000025
【００９８】
各実施例および各比較例の評価結果を表１に示す。
【表１】
0006669400.tif 000026
【００９９】
評価の結果、各実施例においては１０万枚通紙後における電子写真感光体表面の耐摩耗性が向上し、１０００枚通紙後における電位変動も問題がなかった。
評価の結果、比較例１では特に１０万枚通紙後の電子写真感光体表面の摩耗量が大きく、耐摩耗性が悪い。比較例２、３、４および５では特に１０００枚通紙後の電位変動が増大し、電気特性の悪化が見られた。
【符号の説明】
【０１００】
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
２１  支持体
２２  下引き層
２３  電荷発生層
２４  電荷輸送層
２５  表面層
【図１】
0006669400.tif 000036
【図２】
0006669400.tif 000037
【図３】
0006669400.tif 000038
【図４】
0006669400.tif 000039